(57)【特許請求の範囲】
【請求項１】
染色した時に淡染になる残留伸度が１０〜３０％未満である仮ヨリケン縮が付与されたフィラメント部分と、染色した時に濃染になる残留伸度が３０〜７０％である非ケン縮のフィラメント部分とが、糸長さ方向に交互に繰り返して、規則的あるいは不規則的に制御されたシックアンドシン仮ヨリ加工糸を含む経糸と、経糸と同等もしくは経糸以外のフィラメント糸が用いられてなる緯糸から構成されているとともに、前記シックアンドシン仮ヨリ加工糸が、糸長さ方向において、残留伸度が１０〜３０％未満である各フィラメント部の長さの合計長が、残留伸度が３０〜７０％である各フィラメント部の長さの合計長より短いものであることを特徴とする織物。
【請求項２】
高伸度ポリエステルフィラメント糸をあらかじめプログラミングしたコンピュータ信号に従って、染色した時に淡染になる残留伸度が１０〜３０％未満である仮ヨリケン縮が付与されたフィラメント部分と、染色した時に濃染になる残留伸度が３０〜７０％である非ケン縮のフィラメント部分とが、規則的あるいは不規則的に糸長さ方向に交互に繰り返すように制御延伸したのち、空気処理を施し、さらに加ネン−熱固定−解ネンの延伸仮ヨリ加工を施した、糸長さ方向において、残留伸度が１０〜３０％未満である各フィラメント部の長さの合計長が、残留伸度が３０〜７０％である各フィラメント部の長さの合計長より短いシックアンドシン仮ヨリ加工糸を経糸に用いて製織することを特徴とする織物の製造方法。
【請求項３】
制御延伸速度を１０ｍｓ当たり１５０ｍ／ｍｉｎ以上の減速と増速により制御延伸したシックアンドシン仮ヨリ加工糸を用いることを特徴とする請求項２記載の織物の製造方法。
【発明の詳細な説明】
【０００１】
【発明の属する技術分野】
本発明は、染色した時に淡色のストライプ調を有する織物およびその製造方法に関する。
【０００２】
さらに詳しくは、経糸および緯糸の特殊な糸使いにて織られた織物からなり、その糸構造の特徴から視覚的に淡色のストライプ効果と手触りの凹凸感およびシルキー調の風合いを有し、婦人用やスポーツ用衣料として最適な織物およびその製造方法に関するものである。
【０００３】
【従来の技術】
従来、淡色のストライプ調織物の素材として、高伸度フィラメント糸を２対の延伸ローラ間に設けたホットピン上をステイックスリップさせながら走行させたシックアンドシンフィラメント糸あるいは該フィラメント糸を仮ヨリ加工したシックアンドシン仮ヨリ加工糸が実用に供せられていたが、かかるシックアンドシン仮ヨリ加工糸は、ストライプの長さや頻度を自由に設計できないことや、風合いにガサツキ感がある等の欠点があった。
【０００４】
そこで、高品質な淡色のストライプ調織物の素材としてフィラメント糸加工技術の開発が行われてきているが、淡色のストライプ調パターンを自由に設計できないという問題があり、実用化されていない。
【０００５】
すなわち、例えば、特開昭６１−１８６５４４号公報では可変速糸条供給方法が提案されている。この方法は供給ローラを複数台同時に１台の大型モータが駆動し、走行速度つまりローラ回転数をインバータなどにより制御する可変速糸条供給方法であるが、設定レベルの速度に到達するまでに数秒間の時間遅れ（立上がり、立ち下がり）を生じるので変速が極めて緩慢になり、速度レベルが高くなれば高くなるほどモータ等のイナーシャが増大するので制御は厳しくなる。そのため数ｃｍの短い長さのシックアンドシン糸を高速度レベルで得ることはほとんど不可能である。
【０００６】
また特開昭６３−５４８５号公報においても、大型モータを用いて供給ローラの回転数をインバータで制御しながら変速する製糸方法が提案されているが、この方法も変速が極めて緩慢になるので、高速度レベルで短いピッチのシックアンドシン糸を得ることは不可能である。
【０００７】
一方で、低速レベルで制御延伸することにより短いピッチのシックアンドシン糸を得ることは十分可能であるが、低速レベルでは製造コストアップになることは避けられず、制御延伸速度が遅くなると延伸速度が遅くなるので、延伸速度が早い場合に比べて延伸発熱が起こりにくくなったり、配向度の進み方も遅くなるので、染色した場合の淡色化が進まなく未延伸の濃色部とのコントラストが鈍くなったり、糸の太い部分と細い部分の糸径や長さの差が小さくなる欠点があり解決されていない。
【０００８】
しかし、市場の要求は、淡色のストライプ調の新規感覚織物の開発に対する期待が大きく、製造コストが合理化された方法でフィラメント糸に自然感のある太細さや濃淡差のパターンを自由自在に設計できる淡色のストライプ調織物製造技術の開発が望まれている。
【０００９】
【発明が解決しようとする課題】
本発明は、上述したような点に鑑み、高速糸走行レベルにおいて高伸度フィラメント糸を超精密に制御延伸し、所望のパターンを自由自在に設計したシックアンドシン仮ヨリ加工糸を少なくとも用いて淡色のストライプ調織物を構成し、婦人用やスポーツ用衣料に視覚的および手触り感として最適な織物を提供すること、具体的には、そのような淡色のストライプ調織物と淡色のストライプ調織物の製造方法を提供することを目的とするものである。
【００１０】
【課題を解決するための手段】
上記した目的を達成する本発明の織物およびその製造方法は以下の構成からなる。
【００１１】
すなわち、染色した時に淡染になる残留伸度が１０〜３０％未満である仮ヨリケン縮が付与されたフィラメント部分と、染色した時に濃染になる残留伸度が３０〜７０％である非ケン縮のフィラメント部分とが、糸長さ方向に交互に繰り返して、規則的あるいは不規則的に制御されたシックアンドシン仮ヨリ加工糸を含む経糸と、経糸と同等もしくは経糸以外のフィラメント糸が用いられてなる緯糸から構成されているとともに、前記シックアンドシン仮ヨリ加工糸が、糸長さ方向において、残留伸度が１０〜３０％未満である各フィラメント部の長さの合計長が、残留伸度が３０〜７０％である各フィラメント部の長さの合計長より短いものであることを特徴とする織物である。
【００１２】
また、高伸度ポリエステルフィラメント糸をあらかじめプログラミングしたコンピュータ信号に従って、染色した時に淡染になる残留伸度が１０〜３０％未満である仮ヨリケン縮が付与されたフィラメント部分と、染色した時に濃染になる残留伸度が３０〜７０％である非ケン縮のフィラメント部分とが、規則的あるいは不規則的に糸長さ方向に交互に繰り返すように制御延伸したのち、空気処理を施し、さらに加ネン−熱固定−解ネンの延伸仮ヨリ加工を施した、糸長さ方向において、残留伸度が１０〜３０％未満である各フィラメント部の長さの合計長が、残留伸度が３０〜７０％である各フィラメント部の長さの合計長より短いシックアンドシン仮ヨリ加工糸を経糸に用いて製織することを特徴とする織物の製造方法である。
【００１３】
【発明の実施の形態】
以下、さらに詳しく本発明について説明をする。
【００１４】
図１に本発明の淡色のストライプ調織物に用いられる経糸あるいは緯糸のシックアンドシン仮ヨリ加工糸形態の一例を示した。イ、ハ、ホは残留伸度が１０％〜３０％未満であるフィラメント部であって仮ヨリケン縮が付与されており、イ、ハ、ホの各々の長さは異なっている。またロ、ニ、ヘは残留伸度が３０％〜７０％であるフィラメント部であって非仮ヨリケン縮が付与されており、ロ、ニ、ヘの各々の長さはも異なっている。そして該仮ヨリ加工糸全体は強い残留トルクとシルキーな生糸様の外観を有している。
【００１５】
図２は上記の様な糸形態を有した糸構造から構成されている淡色のストライプ調織物表面の繊維の形状の一例を示す外観写真を示した。
【００１６】
本発明の織物に用いられるシックアンドシン仮ヨリ加工糸は、残留伸度が１０〜３０％未満であるフィラメント部に仮ヨリケン縮が付与され、残留伸度が３０〜７０％であるフィラメント部は非ケン縮のトルクが付与されている。残留伸度が１０〜３０％未満であるフィラメント部は、制御延伸倍率が高くなるよう設計された部分であって、残留伸度が３０〜７０％であるフィラメント部より繊度は細く淡染化する。
【００１７】
また、残留伸度が１０〜３０％未満であるフィラメント部の繊度は、制御延伸倍率が低くなるよう設計された部分の繊度に比べて１０〜５０％程度小さくなる。
【００１８】
この糸を用いた淡色のストライプ調織物は、残留伸度が１０〜３０％未満であるフィラメント部は細い部分であるが、仮ヨリケン縮により嵩高いためスケ感や目ずれ度合いは特に問題とはならず、視覚的に太細の度合いや長さのバランスがよい淡色のストライプ調織物である。
【００１９】
一方、残留伸度が３０〜７０％であるフィラメント部は制御延伸倍率が低くなるよう設計された部分であって、繊度は太く濃染化する。この部分の繊度はほとんど延伸されていない部分であって、元糸の高伸度フィラメント糸の繊度にほぼ等しい。
【００２０】
そしてこの部分は低延伸倍率に設計するほうが濃色度合いをより一層強調できるので、本発明の淡色のストライプ調織物の視覚的効果である濃淡のコントラストおよび織物の手触り凹凸感を強く表現できるので好ましい。
【００２１】
このストライプ調織物に用いられるシックアンドシン仮ヨリ加工糸の糸長さ方向において、残留伸度が１０〜３０％未満であるフィラメント部の長さと、残留伸度が３０〜７０％であるフィラメント部の長さは、それぞれ規則的あるいは不規則的に糸長さ方向に制御され、それぞれの部分が繰り返されたシックアンドシン仮ヨリ加工糸であって、制御延伸されたフィラメント部の各糸長さのパターンは自由自在に設計することができるので、織物において幾何学的な人工的表面効果から自然感のある視覚的に快適な表面効果まであらゆるパターンを表現することができる。
【００２２】
本発明のストライプ調織物に用いられるシックアンドシン仮ヨリ加工糸の太細繊度差の大きさは糸ムラＵ％についていえば、５〜２０％の範囲にある。糸ムラＵ％の大きさは５％以下では太細繊度差が小さくなり過ぎ、シックアンドシン効果は弱く、２０％以上では逆に太細繊度差が大きくなり過ぎて製織工程通過性の低下や製品の品位を低下させるなど極端な範囲では好ましくない。
【００２３】
次に、織物に用いるシックアンドシン仮ヨリ加工糸のさらに好ましい糸構成について述べるならば、糸長さ方向において、残留伸度が１０〜３０％未満であるフィラメント部の合計長さと残留伸度が３０〜７０％であるフィラメント部の合計長さの好ましい比率は、織物を染色した後における濃淡長さのパターンやグランド部とムラ部の強調する色度合あるいは、織物表面の凹凸の手触り感を左右するが、全体の糸長さに対し残留伸度が１０〜３０％未満であるフィラメント部の合計長さの比率が３０％以下が視覚的に好ましく、さらに２０％以下になると淡色のストライプパターンがさらに強調されやすくなるのでより好ましい方向である。
【００２４】
合計長さとは該加工糸の１０ｍ内に存在する、残留伸度が１０〜３０％未満の部分と残留伸度が３０〜７０％の部分のそれぞれの長さを合計した長さである。なお通常、常套手段で実施されているシックアンドシン仮ヨリ加工糸は、ＵＹやＰＯＹと呼ばれる１０００〜３５００ｍ／ｍｉｎで紡糸された不完全延伸糸を、自由延伸倍率以下の倍率例えば１．１〜２．５倍を基本一定倍率に設定し、熱ピン上をステックスリップさせながら一旦延伸し、ついで仮ヨリ加工しする方法であるが、この技術ではパターン設計が自由にできないので、得られる織物は画一的パターンしか得られない欠陥を有している。
【００２５】
これに対し、本発明では織物のパターン設計を自由自在にできることから、今まで得られなかった極めて新規な表面感あるいは凹凸手触り感の淡色のストライプ調織物を設計できる。
【００２６】
特に、織物の経糸に用いた場合、タテ流れの淡色のストライプ調の表面効果が視覚的に良好な織物となり、また経糸と緯糸に用いると格子模様の柄を有する織物を設計することができる。
【００２７】
次に、上述した淡色のストライプ調織物に用いるシックアンドシン仮ヨリ加工糸を得るための好ましい製造方法について説明する。図３にその製造工程の一例を示した。
【００２８】
高伸度フィラメント糸１を解舒し、制御延伸ローラ２とフィードローラ３の間で制御延伸を施し、フィードローラ５とフィードローラ３との間でいったん空気交絡処理する。空気交絡処理したシックアンドシンフィラメント糸を通常の延伸仮ヨリ加工工程にて、仮ヨリツイスタ７により加ネンを施し、熱板６で熱固定し、解ネンしながらデリベリローラ８から引き出し、巻取ローラ１１によりチーズに巻き上げる方法である。
【００２９】
図１におけるイ、ハ、ホの部分は延伸されている部分であるため、加ネン張力は高く、そのため仮ヨリがかかりやすくケン縮が付与されるが、ロ、ニ、ヘの部分はほとんど延伸されていない部分であるため、加ネン張力は極めて低く、そのため仮ヨリがかからないためケン縮が付与されない。
【００３０】
本発明における高伸度フィラメント糸１とは、５０％〜２５０％程度の切断伸度を有する熱可塑性合成繊維のフィラメント糸をいうが、ＵＹと呼ばれる１０００ｍ／ｍｉｎ〜２０００ｍ／ｍｉｎで紡糸された未延伸糸、ＰＯＹとよばれる２５００ｍ／ｍｉｎ〜３５００ｍ／ｍｉｎで紡糸された不完全延伸糸、ＳＳＹあるいはＯＳＰと呼ばれる５０００ｍ／ｍｉｎ以上で紡糸された高速紡糸などによって得られるフィラメント糸を用いることができる。
【００３１】
この高伸度フィラメント糸としては、繊度、本数、デニールミックス、ポリマー添加剤、重合度合差、断面形状、光沢、収縮差、などを変更した特品原糸などのいかなるフィラメント糸をも用いることができる。
【００３２】
制御延伸ローラ２はコンピュータ１２によりあらかじめプログラミングされたパターンの信号を利用することができるので、人工的に設計したパターンから自然界の音、光、風あるいは音楽などを取り込んだ信号、また最近注目を集めている「ゆらぎ」など人間に与える快適感を電気信号に変換したパターンを用いて、制御延伸することが可能である。
【００３３】
図４は絹紡糸の太さムラを電気信号に変更してプログラミングされたパターン例を示した。制御延伸倍率は高伸度フィラメント糸の自由延伸倍率以上の高延伸倍率とー定応力伸長領域以下の極端な範囲で行うのが好ましく、例えば紡速が２７５０ｍ／ｎｉｎのポリエステルフィラメント糸の場合では、制御延伸倍率は自由延伸倍率以上となる１．５〜１．８倍の範囲が、制御延伸されない倍率は１．２以下から０．５倍の弛緩の範囲であり、糸加工性が低下しなければ弛緩率が大きい程好ましいのである。
【００３４】
ホットピン１３は制御延伸性を補助するものであり、延伸加工性、シックアンドシンのシャープさ、染色による濃淡差のコントラストなどに効果的である。ホットピンに代わりショートヒータや鞍型熱板であってもよい。
【００３５】
制御延伸したシックアンドシンのフィラメント糸をフィードローラ３とフィードローラ４の間でいったん弛緩し、空気処理させるが、これは直接仮ヨリ加工の加ネン域に供給すると加ネン張力が大きく変動して糸切れやヨリ挿入変動を起こし糸加工性の低下につながるので、いったん糸長さを予め調整した後仮ヨリ加ネン域に供給することが好ましい。そのため延伸により糸長さが実質長くなった部分を例えば空気処理ノズル４によって糸長さを吸収し調整するものである。
【００３６】
制御延伸した部分のフィラメント糸の実質長さと延伸されない部分のフィラメント糸の実質長さの間に生じる実質糸長差が大きい場合では、空気交絡処理の圧力を高目に設定し、実質糸長差が小さい場合は圧力を低目に設定するなどの調整を行なってもよい。具体的な好ましい例として空気交絡処理のリラックス率は＋２〜＋１０％で圧力０．１〜５Ｋｇ／ｃｍ2 の範囲である。
【００３７】
また、空気交絡処理の方法は、通常のインターレースノズル、流体乱流処理の“タスラン”ノズル、流体旋回ノズルなどであってもよい。
【００３８】
仮ヨリ加ネンを施したシックアンドシンフィラメント糸を熱板６によりセットするが、温度は通常仮ヨリ加工が実施される範囲であって、ポリエステルフィラメント糸であれば１８０〜２３５℃の範囲が適している。またデリベリローラ８とフィードローラ５の仮ヨリ加工の延伸倍率を高く設定すると、延伸制御できる範囲が少なくなるので、シックアンドシンの太細差が小さくなるので好ましくなく、０．８〜１．５倍のできる限り低い設定が好ましい。なお加ネンヨリ挿入方法は通常のスピンドル式、フリクション式、ベルトニップ式のいずれであっても良いが加工性や経済性からベルトニップ式が好ましい。
【００３９】
デリベリローラ８から引き出したシックアンドシン仮ヨリ加工糸は強いトルクを有しており、再熱セットにより残留トルクやケン縮形態を調整することができる。これはリラックスローラ１０とデリベリローラ８の間の熱板９により実施することができる。
【００４０】
シックアンドシン仮ヨリ加工糸は巻取ローラ１１によりチーズに巻き取ることができるが、再熱セット工程を外しデリベリローラ８から直接巻取ローラ１１によりチーズに巻き取ることもできる。
【００４１】
このようにして製造したシックアンドシン仮ヨリ加工糸を通常の織物製造工程によって淡色のストライプ調織物に製造するのである。特に、経糸に用いるとタテ流れの視覚的に快適感や自然感を与える織物を設計することができる。緯糸は上記シックアンドシン仮ヨリ加工糸であってもよいが、通常のフィラメント糸あるいは仮ヨリ加工糸であってもよい。デニールにより異なるがネン糸数は甘ヨリの３００ｔ／ｍから強ネンと呼ばれる３５００ｔ／ｍまでの範囲が可能であり、織物の組織において特に制約はなく、いかなる組織であってもよいが、なるべく経糸の特徴が表現できる単純な平組織などが好ましい。
【００４２】
次に、染色仕上げ加工であるが、シックアンドシンの糸構造を有しているので、同一染料の同浴染色に対してシック部は濃色にシン部は淡色に染まり、別浴染色では色違いを付けることも可能である。また染色加工においてアルカリ減量処理を行うことも可能であり風合いの調整ができる。
【００４３】
さらに、淡色のストライプ調織物に用いるシックアンドシン仮ヨリ加工糸を得るためのさらに好ましい製造方法について、制御延伸速度は１０ｍｓ当たり１５０ｍ／ｍｉｎ以上の速度で制御することである。これは、例えば３００ｍ／ｍｉｎの糸走行速度において制御延伸する際、コンピュータからの入力信号地点に対する実質応答するまでの時間において、１０ｍｓ当たり１５０ｍ／ｍｉｎまで減速し制御延伸で行うと、最大延伸倍率が２倍に延伸されたフィラメント糸が、長さ５ｃｍの細部を有する延伸糸を得ることができるのである。
【００４４】
コンピュータからの入力信号地点に対する実質応答するまでの時間は、図７において、Ｐがコンピュータの入力パターン（Ｐ１→Ｐ２→Ｐ３）、Ｓが実質応答速度パターン（Ｓ１→Ｓ２→Ｓ３）、Ｖが速度レベルとすると、Ｐの速度パターン時間はｔ１→ｔ２→ｔ３で、Ｓの速度パターン時間はｔ１→ｔ３→ｔ５である。つまり、Ｓの時間は遅れるのである。モータの応答速度が高いと、時間の遅れ（ｔ１〜ｔ３、ｔ１〜ｔ５）は短い。ここで、ｔ１〜ｔ３を１０ｍｓとすれば、減速レベルＶは１５０ｍ／ｍｉｎということである（Ｖが１５０ｍ／ｍｉｎ以上になればなるほど応答性能が高い）。定速レベル３００ｍ／ｍｉｎに対して１０ｍｓ後に１５０ｍ／ｍｉｎに減速したわけである。つまり、延伸倍率（３００／１５０）２倍に延伸されたことになる。
【００４５】
この構成要件は高速走行する糸条を数１０ｍｓの単位で速度を制御するための条件であり、具体的には、通常の延伸装置に用いられるエプロン・ローラ、ニップ・ローラ、トップ・ローラ、金属ドローローラ、ホットローラなどは一切使用せず、フィラメント糸条を超軽量合金ローラに直接巻き付け走行させ、かつ単錘駆動により延伸制御する方法を採用し、モータのイナーシャを極めて小さく押さえた特殊なフィード装置を用いることによって達成できる技術である。
【００４６】
なお、このフィード装置に使用するモータのイナーシャを小さくするには、モータの出力（ワット数）をなるべく小さくすることであるが、逆にモータの駆動出力も低くなるので両者の効率が生かせるモータを選定することである。例えば、電源では交流式より直流式が、制御方法はデジタル式よりアナログ式の方が、出力は８０〜８００ＷのＡＣ型のサーボモータが適している。
【００４７】
制御延伸する速度は所定の設定信号に達するまでの時間遅れが短いほど高速走行時において精密制御が可能になり誤差も少なく押さえられるので、コンピュータからの信号指令に対し１０ｍｓ当たり糸速度に換算し少なくとも１５０ｍ／ｍｉｎ以上の速度変化を有することが好ましい。１５０ｍ／ｍｉｎ以下では高速走行時で精密制御が次第に困難になり、かつ誤差も多くなるので好ましくない。具体的には、例えば３００ｍ／ｍｉｎで一定走行中、１０ｍｓの瞬時に１５０ｍ／ｍｉｎのレベルに制御できることを意味するのである。
【００４８】
このように、超精密に制御延伸することができ、かつシックアンドシン仮ヨリ加工糸を高速走行状態で、淡色のストライプ調のパターンを高精度で設計することができる。
【００４９】
次に、淡色のストライプ調織物に用いるシックアンドシン仮ヨリ加工糸を得るためのさらに好ましい製造方法について、制御延伸した後、空気処理を施すのである。これは制御延伸により生じる実質糸長さの不均一さをいったん調整するために空気処理を施すのであるが、糸長さを調整することが目的であるため、空気処理として交絡処理や乱流処理あるいは空気旋回処理、熱処理などを行っても構わない。
【００５０】
なお、糸品質の均一性や糸加工コストあるいは糸加工性から交絡処理が好ましいのである。
【００５１】
本発明は、とくに、一定の極めて小さい延伸倍率、好ましくは１．１倍以下の延伸倍率で供給中に瞬時延伸制御、好ましくは１．１倍以上の瞬時延伸制御を行い、その後、仮より加工する点に特徴を有するものである。
【００５２】
【実施例】
実施例
（１）紡速３０００ｍ／ｍｉｎで紡糸したポリエチレンテレフタレートの２２５デニール４８フィラメント、切断伸度１２５％のブライト糸を図３の工程に従い図４に示すコンピュータ信号の制御延伸を行い下記条件でシックアンドシン仮ヨリ加工糸を製造した。
【００５３】
制御延伸速度                      ３００〜１７５ｍ／ｍｉｎ
制御延伸時間                      ５〜１００ｍｓ
一定延伸速度                      ３１０ｍ／ｍｉｎ
一定延伸時間                      ５０〜１０００ｍｓ
フィードローラ３速度              ３１０ｍ／ｍｉｎ
フィードローラ５速度              ３００ｍ／ｍｉｎ
交絡ノズル圧力                    ０．２Ｋｇ／ｃｍ2 
仮ヨリ加工フィード率              −３．２％
熱板温度                          ２２５℃
引取り速度                        ３１０ｍ／ｍｉｎ
フリクションデスク回転数          ３５００ｒｐｍ
Ｄ／Ｙ比                          １．８３
その結果次の特性を有するシルキーな糸外観を有するシックアンドシン糸を得た。
【００５４】
平均繊度                           １９２デニール
平均沸騰水中収縮率                 １．４％
平均伸度                           ３８．５％
伸縮復元率                         １．４
糸ムラ（計測器工業株式会社ＫＥＴ−８０Ｂ） Ｕ％   ８．３１％
（図５参照、各Ｐ点が延伸部に相当する）
スペクトログラムおよびチャートのピーク値１５ｃｍの正規分布ムラ
（図６参照）
仮ヨリケン縮が付与されたフィラメント部分の残留伸度、伸縮復元率 ２８．５％ 、２４．１％
非ケン縮のフィラメント部分の残留伸度、伸縮復元率 ６２．０％ 、１．０％以下
このシックアンドシン仮ヨリ加工糸を下記条件にて経糸に使用し織物を製造した。
【００５５】
経糸        シックアンドシン仮ヨリ加工糸 Ｓ１２００ｔ／ｍ
緯糸        ポリエステル７５デニール−３６フィラメント仮ヨリ加工 糸Ｓ３００ｔ／ｍ
経糸密度    ６０本／インチ
緯糸密度    ８５本／インチ
組織        平
この織物を分散染料にて高温染色（１３３℃）加工し、アルカリ処理により１３％減量加工を行なったところ、淡色のタテ流れを有する淡色のストライプ調織物と凹凸の手触り感およびシルキー感に優れた織物であった。
【００５８】
比較例（１）実施例１と同様の高伸度フィラメント糸を用いて、図３の工程に従い図３に示すコンピュータ信号の制御延伸を行い下記条件でシックアンドシン仮ヨリ加工糸を製造した。
【００５９】
制御延伸速度                      ３００〜１７５ｍ／ｍｉｎ
制御延伸時間                      ５〜１００ｍｓ
一定延伸速度                      ３１０ｍ／ｍｉｎ
一定延伸時間                      ５０〜１０００ｍｓ
仮ヨリ加工フィード率              −３．２％
熱板温度                          ２２５℃
引取り速度                        ３１０ｍ／ｍｉｎ
フリクションデスク回転数          ３５００ｒｐｍ
Ｄ／Ｙ比                          １．８３
ここで、交絡処理ノズル４およびフィードローラ３、５を外し、制御延伸ローラ２から直接延伸仮ヨリ加ネン域へ供給したところ、延伸された部分の糸長さが実質的に長くなり、仮ヨリ張力を低下させたり糸切れなどが生じて糸加工性が大きく低下した。
【００６０】
【発明の効果】
以上述べた通りの本発明によれば、実施例１から、グランド部が濃色に、ムラ部が淡色に目立つ淡色のストライプ調織物が得られた。また、濃淡色のコントラストは、高速糸走行中に高速度で制御延伸するため、瞬時延伸による発熱、配向が進み延伸部分はより淡色に染まりやすくなり、その結果グランド部とのコントラストが大きくなるので本発明の効果がより促進されるのである。
【００６１】
シックアンドシン仮ヨリ加工速度は３００〜６００ｍ／ｍｉｎの速度で生産することができるので、通常の仮ヨリ加工糸の製造コスト並に実施することができることから、大幅なコストアップにつながることはない。
【００６２】
パターン設計の具体例において、グランド部とストライプ部の長さの比率が固定されることなく自由自在に設計できるので、特に残留伸度が１０〜３０％未満のフィラメント部の全長さを残留伸度が３０〜７０％であるフィラメント部の全長さの比率より約３０％以下に設定することにより、淡色部分のパターンが視覚的に目立つようになる。これは、従来技術では得ることができなかった新規感覚のパターンを設計することができるのである。
【００６３】
パターン設計の応用例として１／ｆゆらぎのパターンあるいは自然界の音、光、風、色、香りなどの変化を電気信号に変換したデータを入力信号として制御延伸に付与し、ムラパターンをストライプ調にシュミレーションすることができる。
【００６４】
糸長さ方向に視覚的な表面変化だけでなく、シックアンドシン仮ヨリ加工糸のベース風合いは、太細変化を有することから凹凸の手触り感を、ケン縮が付与されない部分はシルキー感を有する淡色のストライプ調織物が得られる。
【００６５】
上記のシックアンドシン糸は、もともと強いケン縮が付与されていなく、断面変形が小さいので元糸の光沢感はくずれることがなくシルキーな外観と強い残留トルクおよびドレープ性を有する風合いを得ることができるのである。特に、三角断面糸やブライトタイプの元糸を用いるとより効果的である。
【図面の簡単な説明】
【図１】本発明の淡色のストライプ調織物を構成するシックアンドシン仮ヨリ加工糸の形態の一例を示す概略図である。
【図２】本発明に係る淡色のストライプ調織物表面の繊維の形状の一例を示す外観写真である。
【図３】本発明の淡色のストライプ調織物を構成するシックアンドシン仮ヨリ加工糸の製造工程の一例を示す工程図である。
【図４】本発明に係る制御延伸のプログラミングされたパターンの一例を示す入力信号パターン図である。
【図５】実施例１で得られた糸の糸ムラチャート図である。
【図６】実施例１で得られた糸のスペクトログラムである。
【図７】コンピュータからの入力信号地点に対する実質応答するまでの時間を説明するパターン図である。
【符号の説明】
イ：１０〜３０％未満伸度のフィラメント部分
ロ：３０〜７０％伸度のフィラメント部分
ハ：１０〜３０％未満伸度のフィラメント部分
ニ：３０〜７０％伸度のフィラメント部分
ホ：１０〜３０％未満伸度のフィラメント部分
ヘ：３０〜７０％伸度のフィラメント部分
１：高伸度フィラメント糸
２：延伸制御ローラ
３：フィードローラ
４：交絡ノズル
５：フィードローラ
６：熱板
７：ヨリ掛け具
８：デリベリローラ
９：熱板
１０：弛緩ローラ
１１：巻取ローラ
１２：コンピュータ
１３：ホットピン
【図１】
0003948101.tif 000002
【図２】
0003948101.tif 000003
【図３】
0003948101.tif 000004
【図４】
0003948101.tif 000005
【図５】
0003948101.tif 000006
【図６】
0003948101.tif 000007
【図７】
0003948101.tif 000008